(57)【要約】【課題】光学特性を満足し、樹脂成形品の背後にある光源（ランプ）の形状を認識させることない光拡散板を提供する。【解決手段】透明な熱可塑性樹脂（Ａ）１００重量部に対して、平均粒径が０．１〜５０μｍである光拡散剤（Ｂ）０．０５〜１０重量部を含有する樹脂組成物（Ｉ）からなる第一層と、透明な樹脂（Ｃ）１００重量部に対して、平均粒径が１〜３０μｍである蓄光剤（Ｄ）０．０１〜９重量部を含有する樹脂組成物（ＩＩ）からなる第二層とから構成された、厚み０．１〜５．０ｍｍの光拡散板。【選択図】なし【特許請求の範囲】
【請求項１】
透明な熱可塑性樹脂（Ａ）１００重量部に対して、平均粒径が０．１〜５０μｍである光拡散剤（Ｂ）０．０５〜１０重量部を含有する樹脂組成物（Ｉ）からなる第一層と、透明な樹脂（Ｃ）１００重量部に対して、平均粒径が１〜３０μｍである蓄光剤（Ｄ）０．０１〜９重量部を含有する樹脂組成物（ＩＩ）からなる第二層とから構成された、厚み０．１〜５．０ｍｍの光拡散板。
【請求項２】
透明な熱可塑性樹脂（Ａ）は、ポリカーボネート樹脂、ポリエステル樹脂、芳香族ビニル系単量体と低級アルキル基を有する（メタ）アクリル酸アルキルエステルとの共重合体、（メタ）アクリル樹脂および脂環式構造を有する樹脂からなる群より選択される１種の樹脂または２種以上の樹脂混合物である請求項１記載の光拡散板。
【請求項３】
光拡散剤（Ｂ）は、シリコーン系化合物である請求項１記載の光拡散板。
【請求項４】
第二層の厚みが１〜２００μｍである請求項１記載の光拡散板。
【請求項５】
透明な樹脂（Ｃ）は、アクリル系樹脂、ポリカーボネート樹脂、メラミン樹脂およびシリコーン樹脂からなる群より選択される１種の樹脂または２種以上の樹脂混合物である請求項１記載の光拡散板。
【請求項６】
蓄光剤（Ｄ）の含有量は、０．０３〜７重量部である請求項１記載の光拡散板。
【請求項７】
蓄光剤（Ｄ）の光吸収波長が２００ｎｍ〜５００ｎｍである請求項１記載の光拡散板。
【請求項８】
蓄光剤（Ｄ）が、アルミン酸ストロンチウム系化合物である請求項１記載の光拡散板。
【発明の詳細な説明】
【技術分野】
【０００１】
本発明は、所望する板厚及び光学特性の調整が容易であり、優れた光拡散性を有する光拡散板を提供するものである。詳しくは、光拡散剤および蓄光剤をそれぞれ透明な樹脂に添加した樹脂組成物からなる層を積層することにより、光拡散性、輝度を向上させた光拡散板に関する。
【背景技術】
【０００２】
液晶テレビの直下型およびエッジライト型ユニット、照明器具カバーおよび各種デバイスのスイッチ類など種々の光源として使用されているユニットの構成要素の一部である光拡散板においては、アクリル樹脂やポリカーボネート樹脂をマトリックス樹脂に使用し、そこに種々の光拡散剤を添加した樹脂組成物より形成される光拡散板が使用されている。
【０００３】
これらの用途では、透明な熱可塑性樹脂を使用すると光を透過するため光源が透けて見えてしまうことから、樹脂成形品の背後にある光源（ランプ）の形状を認識させることなく、また光源の輝度をできるだけ損なわないような光拡散性を付与した材料が望まれている。
【０００４】
現在、より一層高度な光拡散性および輝度を付与することが求められており、光拡散剤の組成、屈折率、粒子形状、粒子径などの面から種々の改良検討がなされているものの、発現する光学的性能は配合する光拡散剤によって決まってしまうことから、もはや光拡散剤の改質では要求される水準の光学的性能の達成は困難な状況にあった。
【０００５】
こういった問題を解決する一つの方法として、特許文献１には表面に立体模様を有した厚み０．０５〜０．３ｍｍのポリカーボネート樹脂フィルムと光拡散剤を含む厚み０．５〜３ｍｍのポリカーボネート樹脂シートとを積層した直下型バックライト用ポリカーボネート樹脂製光拡散積層板が示されている。しかしながら、表面に立体模様を形成したシートは高価であり、取り扱い難度が非常に高い。その他にも、表面のギラツキ発生といった問題がある。
【０００６】
一方、蓄光剤は、紫外線などの光学的励起を行った後、照射を終えると、長時間に渡り発光することから、避難誘導標識や表示灯など夜間表示用途に用いられている（特許文献２、特許文献３）。特許文献４では、平均粒径が１〜２０μｍであるアルミン酸ストロンチウム系蓄光剤を０．０１〜１重量部用いた光拡散板が示されている。しかしながら、この方法では、板全体に蓄光剤を練りこむため、輝度や全光線透過率が必要以上に低下するという問題点がある。また、光源（ランプ）形状の視認性に関しては、従来品との差があまり見られなかった。
【０００７】
【特許文献１】特開２００４−１６３５７５号公報
【特許文献２】特開平０７−２４０１８７号公報
【特許文献３】特開２０００−１５６１０７号公報
【特許文献４】特開２００６−３３５９７３号公報
【発明の開示】
【発明が解決しようとする課題】
【０００８】
本発明の目的は、光学特性を満足し、樹脂成形品の背後にある光源（ランプ）の形状を認識させることない光拡散板を提供することである。
【課題を解決するための手段】
【０００９】
本発明者は、上記目的を達成するために鋭意検討を重ねた結果、透明な熱可塑性樹脂に光拡散剤を含有した層と、透明な樹脂に蓄光剤を含有した層を積層、もしくは塗布することにより、より一層高度な光学的性能を有する光拡散板を得ることができることを見出し、本発明を完成するに至った。
【００１０】
すなわち、本発明によれば、
１．透明な熱可塑性樹脂（Ａ）１００重量部に対して、平均粒径が０．１〜５０μｍである光拡散剤（Ｂ）０．０５〜１０重量部を含有する樹脂組成物（Ｉ）からなる第一層と、透明な樹脂（Ｃ）１００重量部に対して、平均粒径が１〜３０μｍである蓄光剤（Ｄ）０．０１〜９重量部を含有する樹脂組成物（ＩＩ）からなる第二層とから構成された、厚み０．１〜５．０ｍｍの光拡散板、
２．透明な熱可塑性樹脂（Ａ）は、ポリカーボネート樹脂、ポリエステル樹脂、芳香族ビニル系単量体と低級アルキル基を有する（メタ）アクリル酸アルキルエステルとの共重合体、（メタ）アクリル樹脂および脂環式構造を有する樹脂からなる群より選択される１種の樹脂または２種以上の樹脂混合物である前項１記載の光拡散板、
３．光拡散剤（Ｂ）は、シリコーン系化合物である前項１記載の光拡散板、
４．第二層の厚みが１〜２００μｍである前項１記載の光拡散板、
５．透明な樹脂（Ｃ）は、アクリル系樹脂、ポリカーボネート樹脂、メラミン樹脂およびシリコーン樹脂からなる群より選択される１種の樹脂または２種以上の樹脂混合物である前項１記載の光拡散板、
６．蓄光剤（Ｄ）の含有量は、０．０３〜７重量部である前項１記載の光拡散板、
７．蓄光剤（Ｄ）の光吸収波長が３００ｎｍ〜５００ｎｍである前項１記載の光拡散板、および
８．蓄光剤（Ｄ）が、アルミン酸ストロンチウム系化合物である前項１記載の光拡散板、
が提供される。
【００１１】
以下、本発明を詳細に説明する。
＜光拡散板＞
本発明の光拡散板は、厚み０．１〜５．０ｍｍであり、好ましくは厚み０．３〜４．０ｍｍであり、より好ましくは厚み０．５〜３．０ｍｍである。０．１ｍｍより薄いと剛性が不足するので適当ではなく、５．０ｍｍより厚くなると重量的に実用的でないため好ましくない。
【００１２】
また、本発明の光拡散板は、全光線透過率が４０％以上であり、好ましくは４５％以上であり、より好ましくは５０％以上である。全光線透過率が低くなると輝度が低下するため好ましくない。
【００１３】
さらに、本発明の光拡散板は、ヘーズが９８％以上であり、好ましくは９８．５％以上であり、より好ましくは９９％以上である。ヘーズが低くなると光源が透けて見えるため好ましくない。
＜第一層＞
前記光拡散板の厚み、全光線透過率およびヘーズの値は該光拡散板の基材となる光拡散剤を配合した熱可塑性樹脂シート（第一層）に大きく依存する。
該光拡散板の基材となる熱可塑性樹脂製シートの厚さは好ましくは０．０８〜４．９ｍｍであり、より好ましくは０．２８〜３．９ｍｍであり、さらに好ましくは０．４８〜２．９ｍｍである。
【００１４】
該光拡散板の基材となる熱可塑性樹脂製シートの全光線透過率は５０％以上が好ましく、およびヘーズは９８％以上が好ましく、かかる熱可塑性樹脂製シートは、透明な熱可塑性樹脂シートに光拡散剤を含有させる方法、さらに透明な熱可塑性樹脂シートに光拡散剤を含有させ且つ表面形状を凹凸状にする方法が採用される。また、該熱可塑性樹脂製シートは光拡散性シートと非光拡散性シートとの積層体であってもよい。
【００１５】
熱可塑性樹脂シートに光拡散剤を含有させる方法において使用される光拡散剤は微粒子状であり、例えばガラス微粒子に代表される無機微粒子、ポリスチレン樹脂、（メタ）アクリル樹脂、シリコーン樹脂等の有機微粒子があげられ、なかでも有機微粒子が好ましい。
【００１６】
かかる有機微粒子としては、架橋した有機微粒子が好ましく、その製造過程において少なくとも部分的に架橋されており、熱可塑性樹脂の加工過程において実用的に変形せず、微粒子状態を維持しているものである。即ち、熱可塑性樹脂の成形温度（例えばポリカーボネート樹脂の成形温度は約３５０℃）まで加熱しても熱可塑性樹脂中に溶融しない微粒子がより好ましく、具体的には架橋した（メタ）アクリル樹脂、シリコーン樹脂の有機微粒子である。特に好適な具体例として、部分架橋したメタクリル酸メチルをベースとしたポリマー微粒子、ポリ（ブチルアクリレート）のコア／ポリ（メチルメタクリレート）のシェルを有するポリマー、ゴム状ビニルポリマーのコアとシェルを含んだコア／シェルモノホルジーを有するポリマー［例えばローム・アンド・ハーズ・カンパニー製商品名パラロイドＥＸＬ−５１３６］、架橋シロキサン結合を有するシリコーン樹脂［例えば東芝シリコーン（株）製トスパール１２０］が挙げられる。特にシリコーン樹脂等のシリコーン系化合物が好ましく使用される。
【００１７】
上記微粒子状の光拡散剤の平均粒径は０．１〜５０μｍであり、好ましくは０．５〜３０μｍであり、より好ましくは１〜２０μｍのものである。かかる光拡散剤の粒径は、コールカウンター法で測定した重量平均粒径であり、その測定器は株式会社日科機の粒子数・粒度分布アナライザーＭＯＤＥＬ  Ｚｍである。重量平均粒子径が０．１μｍ未満であると十分な光拡散性が得られず面発光性が劣り、５０μｍを越えると十分な光拡散性が得られず面発光性が劣り、十分な光拡散効果を得るためには配合量が多くなり、光透過性が損なわれ、また輝度ムラが大きくなる欠点がある。
【００１８】
透明な熱可塑性樹脂と光拡散剤との配合割合は、透明な熱可塑性樹脂１００重量部に対して、光拡散剤が０．０５〜１０重量部であり、０．１〜８重量部が好ましく、０．２〜７重量部が特に好ましい。光拡散剤の配合量が０．０５重量部より少ないと光拡散性が不足し光源が透けて見えることがある。一方、光拡散剤の配合量が１０重量部を越えると光線透過率が低下し、必要な輝度が得られなくなることがある。
【００１９】
また、熱可塑性樹脂シートの表面形状を凹凸状にする方法としては、ロール表面に所望の模様の逆型を施した型付冷却ロールで溶融押出した熱可塑性樹脂シートを挟持する方法や熱可塑性樹脂シートを所望の模様の逆型を表面に有した平板間に挟持し、熱変形温度以上に加熱後、プレスする方法などがある。
【００２０】
また、光拡散板の基材となる熱可塑性樹脂シートにおける透明な熱可塑性樹脂（Ａ）としては、例えば、ポリカーボネート樹脂、ポリエチレンテレフタレート、ポリブチレンテレフタレート、ポリ（エチレン−２，６−ナフタレート）等のポリエステル樹脂、ポリエチレン樹脂、プロピレン−エチレン共重合体、ポリスチレン樹脂、芳香族ビニル系単量体と低級アルキル基を有する（メタ）アクリル酸アルキルエステルとの共重合体、テレフタル酸−エチレングリコール−シクロヘキサンジメタノール共重合体、ポリメチルメタクリレート等の（メタ）アクリル樹脂、ノルボルネン系単量体の開環重合体水素添加物、ノルボルネン系単量体とこれと開環共重合可能なその他の単量体との開環共重合体水素添加物、ビニル芳香族系単量体の重合体の二重結合部分（芳香環も含む）の水素添加物及びビニル芳香族単量体とこれと共重合可能なその他の単量体との共重合体の二重結合部分（芳香環も含む）の水素添加物等の脂環式構造を有する樹脂などを挙げることができる。なかでも、ポリカーボネート樹脂、ポリエステル樹脂、芳香族ビニル系単量体と低級アルキル基を有する（メタ）アクリル酸アルキルエステルとの共重合体、（メタ）アクリル樹脂、脂環式構造を有する樹脂等が好ましく、特にポリカーボネート樹脂が好ましい。以下、好適に使用されるポリカーボネート樹脂について説明する。
【００２１】
本発明で好適に使用されるポリカーボネート樹脂は、通常二価フェノールとカーボネート前駆体とを界面重合法または溶融重合法で反応させて得られるものである。二価フェノールの代表的な例としては２，２−ビス（４−ヒドロキシフェニル）プロパン（通称ビスフェノールＡ）、２，２−ビス｛（４−ヒドロキシ−３−メチル）フェニル｝プロパン、２，２−ビス（４−ヒドロキシフェニル）ブタン、２，２−ビス（４−ヒドロキシフェニル）−３−メチルブタン、２，２−ビス（４−ヒドロキシフェニル）−３，３−ジメチルブタン、２，２−ビス（４−ヒドロキシフェニル）−４−メチルペンタン、１，１−ビス（４−ヒドロキシフェニル）シクロヘキサン、１，１−ビス（４−ヒドロキシフェニル）−３，３，５−トリメチルシクロヘキサン、９，９−ビス｛（４−ヒドロキシ−３−メチル）フェニル｝フルオレンおよびα，α’−ビス（４−ヒドロキシフェニル）−ｍ−ジイソプロピルベンゼン等が挙げられ、なかでもビスフェノールＡが好ましい。これらの二価フェノールは単独または２種以上を混合して使用できる。
【００２２】
カーボネート前駆体としてはカルボニルハライド、カーボネートエステルまたはハロホルメート等が使用され、具体的にはホスゲン、ジフェニルカーボネートまたは二価フェノールのジハロホルメート等が挙げられる。
【００２３】
上記二価フェノールとカーボネート前駆体を界面重合法または溶融重合法によって反応させてポリカーボネート樹脂を製造するに当っては、必要に応じて触媒、末端停止剤、二価フェノールの酸化防止剤等を使用してもよい。またポリカーボネート樹脂は三官能以上の多官能性芳香族化合物を共重合した分岐ポリカーボネート樹脂であっても、芳香族または脂肪族の二官能性カルボン酸を共重合したポリエステルカーボネート樹脂であってもよく、また、得られたポリカーボネート樹脂の２種以上を混合した混合物であってもよい。
【００２４】
ポリカーボネート樹脂の分子量は粘度平均分子量で表して通常１５，０００〜４０，０００、好ましくは１８，０００〜３５，０００である。本発明でいう粘度平均分子量は塩化メチレン１００ｍｌにポリカーボネート樹脂０．７ｇを２０℃で溶解した溶液から求めた比粘度（ηｓｐ）を次式に挿入して求めたものである。
ηｓｐ／ｃ＝［η］＋０．４５×［η］２ｃ
［η］＝１．２３×１０−４Ｍ０．８３
（但しｃ＝０．７、［η］は極限粘度）
【００２５】
本発明の第一層に用いられる熱可塑性樹脂組成物（Ｉ）は、実用上、要求される性能により、公知の各種添加剤、ポリマーなどを必要に応じて添加することができる。例えば、長期間、光に暴露された際の樹脂成形品の変色を抑制するために、ヒンダードアミン系の耐光安定剤、ベンゾトリアゾール系、ベンゾフェノン系、トリアジン系およびマロネート系の紫外線吸収剤およびこれらを併用して添加してもよい。
【００２６】
＜第二層＞
本発明の光拡散板は、前記熱可塑性樹脂製シート（第一層）の少なくとも一方の面に蓄光剤層（第二層）を形成したものである。
本発明に使用される蓄光剤は合成樹脂の蓄光剤として通常用いられる蓄光剤であって、ＣａＳ：Ｂｉ、ＣａＳｒＳ：Ｂｉ、ＺｎＣｄＳ：Ｃｕなどの硫化物系蓄光剤、ＺｎＳ：Ｃｕなどの硫化亜鉛系蓄光剤、ＭＡａｌｂＯｃで表される化合物で、Ｍはカルシウム、ストロンチウムおよびバリウムから選ばれる少なくとも１種以上の金属元素からなり、該化合物に賦活剤としてユウロピウム、ランタン、セリウム、プラセオジウム、ネオジウム、サマリウム、ガドリニウム、テルビウム、ジスプロシウム、ホルミウム、エルビウム、ツリウム、イッテルビウム、ルテニウム、マンガン、スズ、ビスマスから選ばれる少なくとも１つ以上の元素からなり、上記Ｍで表される金属元素に対して通常、１０モル％以下で含有するアルミン酸系化合物などが挙げられる。好ましくは、加水分解性、残光特性の観点から、アルミン酸系化合物であり、さらに好ましくは、金属元素としてストロンチウム、賦活剤としてユウロピウム、ジスプロシウムを用いたアルミン酸ストロンチウム系化合物である。また、蓄光剤の光吸収波長は２００ｎｍ〜５００ｎｍであることが好ましい。かかる範囲であると、輝度に優れ好ましい。
【００２７】
さらに、蓄光剤は１〜３０μｍの範囲の平均粒子径を有することを要件とする。好ましい平均粒子径は１〜２０μｍの範囲であり、より好ましくは２〜１７μｍの範囲である。１μｍ未満のものは製造上困難であるため、実用的でなく入手が困難なため好ましくない。一方３０μｍを超える物は光学特性を損なうため、好ましくない。さらに、平均粒子径、粒径分布および種類の異なる２種類以上の蓄光剤を併用してもよく、粒径分布が一様ではなく、２つ以上の粒径分布を有するものなどを単独または併用して使用することもできる。
【００２８】
蓄光剤の配合量としては、透明な樹脂（Ｃ）１００重量部に対して、０．０１〜９重量部である。配合量が０．０１重量部未満であると、光学特性の良化が得られにくくなるため好ましくない。一方、９重量部を越えると、光学特性を損なうことから好ましくない。好ましくは０．０３〜７重量部、より好ましくは０．０５〜６重量部であり、かかる範囲においてより一層優れた光学特性を得ることができる。
【００２９】
本発明の蓄光剤層に用いられる樹脂組成物（ＩＩ）は、実用上、要求される性能により、公知の各種添加剤、ポリマーなどを必要に応じて添加することができる。例えば、長期間、光に暴露された際の樹脂成形品の変色を抑制するために、ヒンダードアミン系の耐光安定剤、ベンゾトリアゾール系、ベンゾフェノン系、トリアジン系およびマロネート系の紫外線吸収剤およびこれらを併用して添加してもよい。
【００３０】
本発明において、蓄光剤層に用いられる透明な樹脂（Ｃ）としては、アクリル系樹脂、ポリカーボネート樹脂、メラミン樹脂またはシリコン樹脂が好ましく採用される。
アクリル系樹脂としてはアクリル系モノマーを重合して得られる樹脂であり、アクリル系モノマーとしては、メチルアクリレート、エチルアクリレート、プロピルアクリレート、ブチルアクリレート、２−エチルヘキシルアクリレート、メチルメタクリート、エチルメタクリレート、プロピルメタクリレート、ブチルメタクリレート、２−エチルヘキシルメタクリレート、フェニルメタクリレート等を単独でまたは混合して使用することが可能である。
【００３１】
ポリカーボネート樹脂としては、前述したポリカーボネート樹脂製シートの説明において使用されるポリカーボネート樹脂と同様のものが好ましく使用される。
メラミン樹脂としては、メラミンとホルムアルデヒドとを反応して生成されるメチロールメラミンのアルキルエーテル化反応生成物であるエーテル化メチロールメラミンと、ポリオール類を酸触媒、溶剤、各種添加剤の存在下で反応して得られた熱硬化型メラミン樹脂が好ましく使用される。
【００３２】
エーテル化メチロールメラミンとしては、例えばヘキサメトキシメチルメラミンに代表される完全アルキル型メチル化メラミン、ヘキサメトキシメチルメラミンのメトキシメチル基の一部がメチロール基になったもの、イミノ基になったもの、ブトキシメチル基になったもの、あるいはヘキサブトキシメチルメラミンに代表される完全アルキル型ブチル化メラミン等が挙げられ、特に好ましいのはヘキサメトキシメチロールメラミンである。
【００３３】
ポリオール類としては、ジオール類およびグリコール類が好ましく使用され、ジオール類の中ではブタンジオール、ヘキサンジオールが好ましく、グリコール類の中ではポリエチレングリコールが好ましい。
シリコーン樹脂としては、熱硬化性オルガノポリシロキサン樹脂を主成分としたものが好ましい。具体的には、アルコキシシラン、コロイダルシリカ、硬化触媒、溶剤および所望により添加剤からなる塗料を塗布し、硬化させて得られるオルガノポリシロキサン樹脂を主成分としたものが好ましい。
【００３４】
アルコキシシラン化合物とは、例えばメチルトリメトキシシラン、エチルトリメトキシシラン、イソブチルトリメトキシシラン、ビニルトリメトキシシラン、ビニルトリメトキシシラン、γ−メタクリロキシプロピルトリメトキシシラン、β−（３，４−エポキシシクロヘキシル）エチルトリメトキシシラン、γ−グリシドキシプロピルトリメトキシシラン、γ−アミノプロピルトリメトキシシラン、γ−アミノプロピルトリメトキシシラン、Ｎ−β（アミノエチル）γ−アミノプロピルトリメトキシシラン、Ｎ−β（アミノエチル）γ−アミノプロピルトリメトキシシランなどの三官能アルコキシシラン、更にテトラエトキシシラン、テトラｎ−プロポキシシシラン、テトライソプロポキシシラン、テトラｎ−ブトキシシラン、テトライソブトキシシランなどの四官能アルコキシシランの１種又は２種以上の混合物の一部または全部が加水分解したものおよび該加水分解物の一部または全部が縮合反応した縮合物である。
【００３５】
コロイダルシリカとしては粒子の大きさが５〜２００ｎｍ、好ましくは５〜４０ｎｍのシリカ微粒子が水または有機溶媒中にコロイド状に分散されたものである。また、アクリル系樹脂を主成分とするプライマーコートを塗布し、その上にオルガノポリシロキサン樹脂を主成分とする熱硬化膜からなるシリコントップコートを塗布することもできる。
【００３６】
前記アクリル系樹脂の硬化層は、アクリル共重合体を架橋剤で硬化させた硬化層であり、アクリル共重合体として、具体的には５０〜９５モル％以上のメチルメタクリレート、エチルメタクリレート、５〜５０モル％の２−ヒドロキシエチルメタクリレート、２−ヒドロキシプロピルメタクリレート、３−ヒドロキシプロピルメタクリレート、４−ヒドロキシブチルメタクリレートとを共重合させたアクリル共重合体が好ましく使用される。
【００３７】
また本発明において、好ましい態様として蓄光剤含有樹脂層（第二層）の面が光源側になるように設置される。
【００３８】
＜積層方法＞
本発明において、熱可塑性樹脂製シート（第一層）に蓄光剤層（第二層）を積層させる方法としては、熱可塑性樹脂製シートに蓄光剤層を形成する熱可塑性樹脂組成物（ＩＩ）をＴダイより溶融押出してラミネートする方法、あらかじめフィルム上に成形された蓄光剤層を熱可塑性樹脂製シートの製造工程途中で加熱ロール等を用い該シート表面に連続的にラミネートする方法、熱可塑性樹脂製シートと蓄光剤層を同時に溶融押出しして積層する共押出し法、熱可塑性樹脂製シートに蓄光剤層をディップコーティング法、フローコーティング法、ロールコーティング法、グラビアコーティング、リバースコーティング等のコーティング法により積層させる方法、あるいは熱可塑性樹脂製シートに蓄光剤層を有する転写箔を転写する方法により積層させる方法が挙げられる。
【００３９】
転写箔としては、ベースフィルム／離型層／保護層／蓄光剤層／接着層よりなる多層構造を有するものが好ましく使用される。かかる転写箔の接着層を熱可塑性樹脂製シートに接着させて貼り付け、離型層を剥がし、熱可塑性樹脂製シートにシート側から接着層／蓄光剤層／保護層が転写された光拡散板を得ることができる。
【００４０】
熱可塑性樹脂製シートに蓄光剤層を積層させる方法としてラミネート方法および共押出し法を採用した場合、蓄光剤層を形成するために使用する樹脂としては熱可塑性樹脂が好ましく、熱可塑性樹脂のなかでもアクリル系樹脂またはポリカーボネート樹脂であることが好ましい。
【００４１】
また、熱可塑性樹脂製シートに蓄光剤層を積層させる方法としてコーティング法を採用した場合、被覆層を形成するために使用する材料としては、熱可塑性樹脂または熱硬化型樹脂が好ましく使用される。熱可塑性樹脂のなかでもアクリル系樹脂またはポリカーボネート樹脂が好ましい。また、熱硬化型樹脂としては、メラミン樹脂、シリコン樹脂、アクリル系樹脂等が好ましい。
【００４２】
さらに、熱可塑性樹脂製シートに蓄光剤層を積層させる方法として転写箔を採用した場合、蓄光剤層を薄膜にすることが容易であり、被覆層を形成するために使用する材料としては、アクリル系共重合体が好ましく採用される。
【００４３】
蓄光剤層の厚みは１〜２００μｍの範囲が好ましく、２〜７０μｍの範囲がより好ましい。なかでも、ラミネート方法または共押出し法の場合は１０〜１００μｍの範囲が好ましく、２０〜７０μｍの範囲がより好ましい。また、コーティング法または転写箔を使用する場合は１〜２０μｍの範囲が好ましく、１〜１０μｍの範囲がより好ましい。また、蓄光剤層が薄膜である程、熱可塑性樹脂製シートと蓄光剤層との熱収縮率の差や吸水率の差による反りの問題が起こり難く好ましい。
また、蓄光剤を含有した塗料を縞状に塗布する事で、光源（ランプ）の形状をより効果的に隠蔽することができるため、好ましく採用することができる。
【００４４】
＜添加剤＞
前記熱可塑性樹脂製シートには、本発明の目的及び効果を損なわない範囲で他の成分、例えば蛍光増白剤、熱安定剤、離型剤、紫外線吸収剤、ブルーイング剤、難燃剤、難燃助剤等の添加剤を必要に応じてその発現量配合してもよい。
【００４５】
＜蛍光増白剤＞
蛍光増白剤は、樹脂の色調を白色あるいは青白色に改善し、且つ本発明の光拡散板の輝度を向上させる効果がある。ここで蛍光増白剤は、光線の紫外部のエネルギーを吸収し、このエネルギーを可視部に放射する作用を有するものである。
【００４６】
蛍光増白剤としては、例えばスチルベンゼン系、ベンズイミダゾール系、ベンズオキサゾール系、ナフタルイミド系、ローダミン系、クマリン系、オキサジン系化合物等が挙げられる。なかでも、ベンズオキサゾール系化合物およびクマリン系化合物が好ましい。これらの蛍光増白剤は１種もしくは２種以上を併用することができる。具体的には、日本化薬（株）製カヤライトＯＳ（ＣＩ  Ｆｌｕｏｒｅｓｃｅｎｔ  Ｂｒｉｇｈｔｅｎｅｒ  ２１９：１、ベンズオキサゾール系化合物）、ハッコールケミカル（株）製ハッコールＰＳＲ（クマリン系化合物）、イーストマンケミカル社製ＥＡＳＴＯＢＲＩＴＥ  ＯＢ−１などを挙げることができる。
【００４７】
蛍光増白剤の配合割合は使用される熱可塑性樹脂１００重量部に対して、好ましくは０．０００１〜３重量部であり、より好ましくは０．０００２〜０．５重量部であり、さらに好ましくは０．０００３〜０．１重量部であり、特に好ましくは０．０００５〜０．０５重量部である。上記範囲で蛍光増白剤を配合することにより面発光性が十分で発光面の色調の改良効果が得られ、色調（色相）のムラがなく好ましい。
【００４８】
＜熱安定剤＞
熱安定剤は、熱可塑性樹脂の成形時における分子量の低下や色相の悪化を防止するために使用することができる。かかる熱安定剤としては、亜リン酸、リン酸、亜ホスホン酸、ホスホン酸およびこれらのエステル等が挙げられる。
【００４９】
具体的には、トリフェニルホスファイト、トリス（ノニルフェニル）ホスファイト、トリデシルホスファイト、トリオクチルホスファイト、トリオクダデシルホスファイト、ジデシルモノフェニルホスファイト、ジオクチルモノフェニルホスファイト、ジイソプロピルモノフェニルホスファイト、モノブチルジフェニルホスファイト、モノデシルジフェニルホスファイト、モノオクチルジフェニルホスファイト、トリス（２，４−ジ−ｔｅｒｔ−ブチルフェニル）ホスファイト、ビス（２，６−ジ−ｔｅｒｔ−ブチル−４−メチルフェニル）ペンタエリスリトールジホスファイト、２，２−メチレンビス（４，６−ジ−ｔｅｒｔ−ブチルフェニル）オクチルホスファイト、ビス（ノニルフェニル）ペンタエリスリトールジホスファイト、ビス（２，４−ジ−ｔｅｒｔ−ブチルフェニル）ペンタエリスリトールジホスファイト、ジステアリルペンタエリスリトールジホスファイト、トリブチルホスフェート、トリエチルホスフェート、トリメチルホスフェート、トリフェニルホスフェート、ジフェニルモノオキソキセニルホスフェート、ジブチルホスフェート、ジオクチルホスフェート、ジイソプロピルホスフェート、
テトラキス（２，４−ジ−ｉｓｏ−プロピルフェニル）−４，４’−ビフェニレンジホスホナイト、テトラキス（２，４−ジ−ｎ−ブチルフェニル）−４，４’−ビフェニレンジホスホナイト、テトラキス（２，４−ジ−ｔｅｒｔ−ブチルフェニル）−４，４’−ビフェニレンジホスホナイト、テトラキス（２，４−ジ−ｔｅｒｔ−ブチルフェニル）−４，３’−ビフェニレンジホスホナイト、テトラキス（２，４−ジ−ｔｅｒｔ−ブチルフェニル）−３，３’−ビフェニレンジホスホナイト、テトラキス（２，６−ジ−ｉｓｏ−プロピルフェニル）−４，４’−ビフェニレンジホスホナイト、テトラキス（２，６−ジ−ｎ−ブチルフェニル）−４，４’−ビフェニレンジホスホナイト、テトラキス（２，６−ジ−ｔｅｒｔ−ブチルフェニル）−４，４’−ビフェニレンジホスホナイト、テトラキス（２，６−ジ−ｔｅｒｔ−ブチルフェニル）−４，３’−ビフェニレンジホスホナイト、テトラキス（２，６−ジ−ｔｅｒｔ−ブチルフェニル）−３，３’−ビフェニレンジホスホナイト、ビス（２，４−ジ−ｔｅｒｔ−ブチルフェニル）−ビフェニルホスホナイト、ベンゼンホスホン酸ジメチル、ベンゼンホスホン酸ジエチル、ベンゼンホスホン酸ジプロピル等が挙げられ、なかでもトリス（２，４−ジ−ｔｅｒｔ−ブチルフェニル）ホスファイト、ジステアリルペンタエリスリトールジホスファイト、トリメチルホスフェート、テトラキス（２，４−ジ−ｔｅｒｔ−ブチルフェニル）−４，４’−ビフェニレンジホスホナイトおよびビス（２，４−ジ−ｔｅｒｔ−ブチルフェニル）−ビフェニルホスホナイトが好ましい。
【００５０】
これらの熱安定剤は、１種もしくは２種以上を混合して用いてもよい。かかる熱安定剤の使用量は、熱可塑性樹脂１００重量部に対して０．００１〜０．５重量部が好ましい。
【００５１】
＜離型剤＞
離型剤は、押出成形時の金属ロールからの離型性を改良する目的等で使用される。離型剤としては、脂肪酸エステル化合物を使用することができ、かかる脂肪酸エステルとしては、炭素数１〜２０の一価または多価アルコールと炭素数１０〜３０の飽和脂肪酸との部分エステルまたは全エステルであるのが好ましい。かかる一価または多価アルコールと飽和脂肪酸との部分エステルまたは全エステルとしては、ステアリン酸モノグリセリド、ステアリン酸ジグリセリド、ステアリン酸トリグリセリド、ステアリン酸モノソルビテート、ベヘニン酸モノグリセリド、ペンタエリスリトールモノステアレート、ペンタエリスリトールテトラステアレート、ペンタエリスリトールテトラペラルゴネート、プロピレングリコールモノステアレート、ステアリルステアレート、パルミチルパルミテート、ブチルステアレート、メチルラウレート、イソプロピルパルミテート、ビフェニルビフェネート、ソルビタンモノステアレート、２−エチルヘキシルステアレート等が挙げられ、なかでも、ステアリン酸モノグリセリド、ステアリン酸トリグリセリド、ペンタエリスリトールテトラステアレートが好ましく用いられる。かかる脂肪酸エステルの使用量は、熱可塑性樹脂１００重量部に対して０．００１〜０．５重量部が好ましい。
【００５２】
＜紫外線吸収剤＞
熱可塑性樹脂より形成された光拡散板は、光源から長時間紫外線領域〜可視光領域の種々の波長分布、強度の光を断続的あるいは連続で照射を受けることにより変色し易い。この変色を防止するために、紫外線吸収剤が好ましく使用される。
【００５３】
光拡散板に含有される紫外線吸収剤としては、該紫外線吸収剤として具体的には、ベンゾフェノン系では、２，４−ジヒドロキシベンゾフェノン、２−ヒドロキシ−４−メトキシベンゾフェノン、２−ヒドロキシ−４−オクトキシベンゾフェノン、２−ヒドロキシ−４−ベンジロキシベンゾフェノン、２−ヒドロキシ−４−メトキシ−５−スルホキシベンゾフェノン、２−ヒドロキシ−４−メトキシ−５−スルホキシトリハイドライドレイトベンゾフェノン、２，２’−ジヒドロキシ−４−メトキシベンゾフェノン、２，２’，４，４’−テトラヒドロキシベンゾフェノン、２，２’−ジヒドロキシ−４，４’−ジメトキシベンゾフェノン、２，２’−ジヒドロキシ−４，４’−ジメトキシ−５−ソジウムスルホキシベンゾフェノン、ビス（５−ベンゾイル−４−ヒドロキシ−２−メトキシフェニル）メタン、２−ヒドロキシ−４−ｎ−ドデシルオキシベンゾフェノン、２−ヒドロキシ−４−メトキシ−２’−カルボキシベンゾフェノン等があげられる。トリアジン系紫外線吸収剤では、２−（４，６−ジフェニル−１，３，５−トリアジン−２−イル）−５−ヘキシルオキシフェノールがあげられる。
【００５４】
ベンゾトリアゾール系では、２−（２−ヒドロキシ−５−メチルフェニル）ベンゾトリアゾール、２−（２−ヒドロキシ−５−ｔｅｒｔ−オクチルフェニル）ベンゾトリアゾール、２−（２−ヒドロキシ−３，５−ジクミルフェニル）フェニルベンゾトリアゾール、２−（２−ヒドロキシ−３−ｔｅｒｔ−ブチル−５−メチルフェニル）−５−クロロベンゾトリアゾール、２，２’−メチレンビス［４−（１，１，３，３−テトラメチルブチル）−６−（２Ｈ−ベンゾトリアゾール−２−イル）フェノール］、２−（２−ヒドロキシ−３，５−ジ−ｔｅｒｔ−ブチルフェニル）ベンゾトリアゾール、２−（２−ヒドロキシ−３，５−ジ−ｔｅｒｔ−ブチルフェニル）−５−クロロベンゾトリアゾール、２−（２−ヒドロキシ−３，５−ジ−ｔｅｒｔ−アミルフェニル）ベンゾトリアゾール、２−（２−ヒドロキシ−５−ｔｅｒｔ−オクチルフェニル）ベンゾトリアゾール、２−（２−ヒドロキシ−５−ｔｅｒｔ−ブチルフェニル）ベンゾトリアゾール、２−（２−ヒドロキシ−４−オクトキシフェニル）ベンゾトリアゾール、２，２’−メチレンビス（４−クミル−６−ベンゾトリアゾールフェニル）、２，２’−ｐ−フェニレンビス（１，３−ベンゾオキサジン−４−オン）、２−［２−ヒドロキシ−３−（３，４，５，６−テトラヒドロフタルイミドメチル）−５−メチルフェニル］ベンゾトリアゾールがあげられる。
【００５５】
環状イミノエステル系では、２，２’−ｐ−フェニレンビス（３，１−ベンゾオキサジン−４−オン）、２，２’−（４，４’−ジフェニレン）ビス（３，１−ベンゾオキサジン−４−オン）、２，２’−（２，６−ナフタレン）ビス（３，１−ベンゾオキサジン−４−オン）があげられる。
【００５６】
好ましくは、２−ヒドロキシ−４−ｎ−オクトキシベンゾフェノン、２−（４，６−ジフェニル−１，３，５−トリアジン−２−イル）−５−ヘキシルオキシフェノール、２−（２−ヒドロキシ−５−ｔｅｒｔ−オクチルフェニル）ベンゾトリアゾール、２−（２−ヒドロキシ−３，５−ジクミルフェニル）フェニルベンゾトリアゾール、２−（２−ヒドロキシ−３−ｔｅｒｔ−ブチル−５−メチルフェニル）−５−クロロベンゾトリアゾール、２，２’−メチレンビス［４−（１，１，３，３−テトラメチルブチル）−６−（２Ｈ−ベンゾトリアゾール−２−イル）フェノール］、２，２’−ｐ−フェニレンビス（３，１−ベンゾオキサジン−４−オン）であり、より好ましくは、２−ヒドロキシ−４−ｎ−オクトキシベンゾフェノン、２−（４，６−ジフェニル−１，３，５−トリアジン−２−イル）−５−ヘキシルオキシフェノール、２−（２−ヒドロキシ−５−ｔｅｒｔ−オクチルフェニル）ベンゾトリアゾ−ル、２，２’−メチレンビス［４−（１，１，３，３−テトラメチルブチル）−６−（２Ｈ−ベンゾトリアゾール−２−イル）フェノール］、２，２’−ｐ−フェニレンビス（３，１−ベンゾオキサジン−４−オン）等があげられる。
【００５７】
紫外線吸収剤の割合は、熱可塑性樹脂１００重量部に対して好ましくは０．０１〜２重量部であり、より好ましくは０．０１〜１重量部であり、さらに好ましくは０．０１〜０．８重量部であり、特に好ましくは０．０２〜０．５重量部である。紫外線吸収剤の含有量が２重量部を超えると本発明の光拡散板が変質を起こすことがある。
【００５８】
また、光拡散板が紫外線吸収剤を含有する保護膜を有する場合は、紫外線吸収剤の割合は、熱可塑性樹脂１００重量部に対して好ましくは０〜０．５重量部であり、より好ましくは０〜０．３重量部である。一方、光拡散板が保護膜を有しない場合は、紫外線吸収剤の割合は、熱可塑性樹脂１００重量部に対して好ましくは０．０１〜２重量部であり、より好ましくは０．０２〜１重量部である。
【００５９】
＜光拡散板の表面形状＞
本発明の光拡散板の片面または両面に立体模様形状を有していてもよく、例えば光拡散性の優れたプリズム形状（鋸歯状）、畝形状またはウェーブ形状などが好ましい。光拡散板の表面に凹凸形状の模様を設けることにより輝度が上昇し光拡散性能に優れることとなる。
【００６０】
表面に立体模様形状を有した熱可塑性樹脂製光拡散板を得る方法としては、ロール表面にプリズム形状（鋸歯状）、畝形状またはウェーブ形状など所望の模様の逆型を施した型付冷却ロールとシリコンゴムロールで溶融押出した熱可塑性樹脂板を挟持する方法が好ましく採用され、さらに、その後の冷却ロールにおいても鏡面ロールとシリコンゴムロールで模様付光拡散板を挟持することが好ましい。かかる方法では製造設備に損傷を与えること無く、工業的に安定して模様付光拡散板を生産できる。
【発明の効果】
【００６１】
本発明の光拡散板は、その優れた光源隠蔽能力により、光源を覆う部材、すなわち液晶テレビの直下型バックライトユニットおよびエッジライト型ユニットの拡散板、照明器具のグローブボックス、各種デバイスのスイッチ類および光拡散性を必要とする用途全般に好適に用いることができる。
【実施例】
【００６２】
以下に実施例をあげて本発明を更に説明する。なお、評価方法は以下の通りである。
（１）液晶ディスプレイ装着時の画像評価
１０．４型直下型バックライトユニットに縦２３１ｍｍ、横３２１ｍｍ、厚さ２ｍｍの光拡散板の蓄光剤含有樹脂層を有する面が冷陰極ランプ側になるように組み込み、液晶ディスプレイを目視で見た時、ディスプレイ全面の色調が良化して見える時は◎、ディスプレイ全面の色調の変化が無い場合を○、ディスプレイの画像が暗くなりかつ色調が変化する箇所がある場合を×とした。
【００６３】
（２）光拡散板の平均輝度および平均輝度差
１０．４型直下型バックライトユニットに縦１７３ｍｍ、横２２４ｍｍ、厚さ２ｍｍの光拡散板の蓄光剤含有樹脂層を有する面が冷陰極ランプ側になるように組み込み、５０００時間連続点灯させた後、光拡散板の９点の輝度（ｃｄ／ｍ２）をトプコン（株）製の輝度計ＢＭ−７で平均輝度として測定した後、比較例３に対する比で表現した。評価装置を図１及び図２に示した。また、平均輝度差は最大輝度と最小輝度の差を最大輝度に対する割合（最小輝度／最大輝度）で示した。
【００６４】
（３）全光線透過率（Ｔｔ）
一辺５０ｍｍの正方形、厚み２ｍｍの光拡散板を使用して、ＪＩＳ  Ｋ−６７３５に準拠して日本電色工業（株）製、積分球式全光線透過率測定機ＮＤＨ−２０００（Ｃ光源）により測定した。
【００６５】
（４）ヘーズ（曇り度）（Ｈ）
一辺５０ｍｍの正方形、厚み２ｍｍの光拡散板を使用して、ＪＩＳ  Ｋ−６７３５に準拠して日本電色工業（株）製、積分球式全光線透過率測定機ＮＤＨ−２０００（Ｃ光源）により測定した。ヘーズ（Ｈ）は下記式で求めた。
Ｈ＝Ｔｄ／Ｔｔ×１００（％）
【００６６】
［実施例１〜８、比較例１〜３］
ビスフェノールＡとホスゲンから得た粘度平均分子量２４，３００のポリカーボネート樹脂１００重量部に、架橋シリコーン樹脂［東芝シリコーン（株）製トスパール１２０重量平均粒径２μｍ］０．３重量部、ベンゾトリアゾール系紫外線吸収剤［ケミプロ化成（株）製ケミソーブ７９］０．２重量部を添加混合し、ベント付きＴダイ押出機により、押出機温度２５０〜３００℃、ダイス温度２６０〜３００℃でベント部の真空度を２６．６ｋＰａに保持して、厚さ２ｍｍ、幅１，０００ｍｍのポリカーボネート樹脂製シートを溶融押出した。
【００６７】
ポリカーボネート樹脂製シートの幅方向に沿って約３ｃｍの間隔で直径約３ｍｍの穴を開けたノズルを用いて蓄光剤アルミン酸ストロンチウム（根本特殊化学社製：商品名ＧＬＬ−３００ＦＦＳ（平均粒径３．４μｍ、光吸収波長２００−４５０ｎｍ）、ＢＧＬ−３００ＦＦＳ（平均粒径３．０μｍ、光吸収波長２００−４５０ｎｍ））を、アクリル系樹脂（新中村社製：商品名バナレジン）をバインダーとして表１に記載の配合割合で配合した塗料（溶剤；２−ブタノール）を供給し、０．３〜１秒後に直径約８０ｍｍの外周の材質がゴムからなるロールを用いてシート両面に塗り広げた。
【００６８】
図３に、かかる蓄光剤を含むアクリル塗料の塗布方法の概略図（断面概略図）を示した。図中２０は連続的に押出されるシート、２１は蓄光剤を含むアクリル塗料を供給するノズル、２２は直径約３ｍｍの塗料が供給されるノズル口、２３は直径約８０ｍｍの外周の材質がゴムからなるロールを示す。蓄光剤含有塗料は連続的に押出されるシートに幅方向１ｍあたり１００ｃｃ／ｍｉｎ供給した。なお、ロールによる塗布後に余った蓄光剤を含有した塗料は装置内で回収し再供給した。
蓄光剤含有塗料が塗布されたシートは、次いで７０〜９０℃の熱風により約１０〜２０秒シート表面を乾燥させ、各種評価を行った。測定結果を表１に示した。
【００６９】
【表１】
2009229879.tif 000002
【００７０】
［実施例９〜１２、比較例４、５］
実施例１と同様にポリカーボネート樹脂製シートを押出成形した後、蓄光剤アルミン酸ストロンチウム（根本特殊化学社製：商品名：ＧＬＬ−３００ＦＦＳ）を、アクリル系樹脂をバインダーとして表２に記載の配合割合で配合した塗料をストライプ状に塗布した。
蓄光剤含有塗料が塗布されたシートは、次いで９０℃の熱風により約１０〜２０秒シート表面を乾燥させ、各種評価を行った。測定結果を表２に示した。
【００７１】
【表２】
2009229879.tif 000003
【図面の簡単な説明】
【００７２】
【図１】図１は、本発明の光拡散板における平均輝度の評価装置の断面簡略図である。
【図２】図２は、本発明の光拡散板における平均輝度の評価装置の平面簡略図である。
【図３】本発明の実施例におけるポリカーボネート樹脂製シートに蓄光剤層を形成させる装置（ロールにて塗布する方法）を示す図である。
【符号の説明】
【００７３】
１．光拡散板
２．白色反射樹脂板
３〜１０．光源（冷陰極管）
１１〜１９．測定点
２０．連続的に押出されるシート
２１．蓄光剤を含む塗料を供給するノズル
２２．直径約３ｍｍの塗料が供給されるノズル口
２３．直径約８０ｍｍの外周の材質がゴムからなるロール
【図１】
2009229879.tif 000004
【図２】
2009229879.tif 000005
【図３】
2009229879.tif 000006